(57)【要約】【課題】  濃厚な有効成分が直接衣料に接触する心配がなく、かつ高い衣料害虫防除効力を有する衣料用防虫材を提供すること。【解決手段】  式（１）2005126407.tif 000008（式中、Ｒ1は水素原子、メチル基、メトキシ基又はメトキシメチル基を表し、Ｒ2及びＲ3は独立して塩素原子、水素原子又はメチル基を表す。）で示される化合物と２，４，６−トリイソプロピル−１，３，５−トリオキサンとが、エチレン酢酸ビニル共重合体、エチレンメタクリル酸メチル共重合体、又は密度０．９１〜０．９４ｇ／ｃｍ3のポリエチレンのフィルムで被われてなる衣料用防虫材。【選択図】  なし【特許請求の範囲】
【請求項１】
式（１）
2005126407.tif 000007
（式中、Ｒ1は水素原子、メチル基、メトキシ基又はメトキシメチル基を表し、
Ｒ2及びＲ3は独立して塩素原子、水素原子又はメチル基を表す。）
で示される化合物と２，４，６−トリイソプロピル−１，３，５−トリオキサンとが、エチレン酢酸ビニル共重合体、エチレンメタクリル酸メチル共重合体、又は密度０．９１〜０．９４ｇ／ｃｍ3のポリエチレンのフィルムで被われてなる衣料用防虫材。
【請求項２】
式（１）で示される化合物が、２，３，５，６−テトラフルオロ−４−メトキシメチルベンジル  ３−（１−プロペニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、２，３，５，６−テトラフルオロ−４−メトキシメチルベンジル  ３−（２−メチル−１−プロペニル）−２，２−ジメチルシクロプロパンカルボキシラート、２，３，５，６−テトラフルオロ−４−メトキシベンジル  ３−（１−プロペニル）−２，２−ジメチルシクロプロパンカルボキシラート、又は２，３，５，６−テトラフルオロ−４−メトキシベンジル  ３−（２−メチル−１−プロペニル）−２，２−ジメチルシクロプロパンカルボキシラートである請求項１記載の衣料用防虫材。
【請求項３】
式（１）で示される化合物と２，４，６−トリイソプロピル−１，３，５−トリオキサンとの重量比が、１：５０〜１：７９９の範囲内である請求項１又は請求項２記載の衣料用防虫材。
【請求項４】
フィルムが厚さ１０〜１００μｍのフィルムである請求項１〜３いずれか１項記載の衣料用防虫材。
【発明の詳細な説明】
【技術分野】
【０００１】
本発明は衣料用防虫材に関する。
【背景技術】
【０００２】
ある種のテトラフルオロベンジルアルコールエステル化合物が殺虫剤の有効成分として有用であることが知られている（例えば特許文献１、特許文献２、及び特許文献３参照）。
一方、一般に衣料用防虫剤は濃厚な有効成分が衣料に直接接触することを避けるために、包装された形態で使用されることが多い。
【０００３】
【特許文献１】特開２０００−６３３２９号公報
【特許文献２】特開２００１−１１０２２号公報
【特許文献３】特開昭６３−２０３６４９号公報
【発明の開示】
【発明が解決しようとする課題】
【０００４】
しかしながら、包装された形態の衣料用防虫剤は、有効成分の揮散が包装材料よって妨げられる等の理由から、十分に効力を発揮できない場合があった。
本発明は、濃厚な有効成分が直接衣料に接触する心配がなく、かつ高い衣料害虫防除効力を有する衣料用防虫材を提供することを課題とする。
【課題を解決するための手段】
【０００５】
本発明者等は、式（１）で示される化合物と２，４，６−トリイソプロピル−１，３，５−トリオキサンとを特定の樹脂フィルムで被ったものが、上記課題を解決した衣料用防虫材として有用であることを見出し本発明を完成した。
【０００６】
即ち、式（１）
2005126407.tif 000002
（式中、Ｒ1は水素原子、メチル基、メトキシ基又はメトキシメチル基を表し、
Ｒ2及びＲ3は独立して塩素原子、水素原子又はメチル基を表す。）
で示される化合物と２，４，６−トリイソプロピル−１，３，５−トリオキサンとが、エチレン酢酸ビニル共重合体、エチレンメタクリル酸メチル共重合体、又は密度０．９１〜０．９４ｇ／ｃｍ3のポリエチレンのフィルムで被われてなる衣料用防虫材、を提供する。
【発明の効果】
【０００７】
本発明の衣料用防虫材は、樹脂フィルムで被われているので、濃厚な有効成分が直接衣服に接触する心配がなく、かつ高い衣料害虫防除効力を有する。
【発明を実施するための最良の形態】
【０００８】
本発明に用いられる式（１）で示される化合物としては、例えば２，３，５，６−テトラフルオロ−４−メトキシメチルベンジル  ３−（１−プロペニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、２，３，５，６−テトラフルオロベンジル  ３−（２，２−ジクロロビニル）−２，２−ジメチルシクロプロパンカルボキシラート、２，３，５，６−テトラフルオロ−４−メトキシメチルベンジル  ３−（２−メチル−１−プロペニル）−２，２−ジメチルシクロプロパンカルボキシラート、２，３，５，６−テトラフルオロ−４−メトキシベンジル  ３−（１−プロペニル）−２，２−ジメチルシクロプロパンカルボキシラート、及び２，３，５，６−テトラフルオロ−４−メトキシベンジル  ３−（２−メチル−１−プロペニル）−２，２−ジメチルシクロプロパンカルボキシラートが挙げられる。
これらの化合物は前記特許文献１〜３等で公知の化合物であり、例えば該特許文献に記載された方法で製造することができる。
【０００９】
式（１）で示される化合物にはシクロプロパン環、及び場合により炭素−炭素二重結合に基づく異性体が存在するが、本発明には活性な任意の異性体を使用することができる。
【００１０】
本発明に用いられる２，４，６−トリイソプロピル−１，３，５−トリオキサンは、商品名サンサブリとして小川香料株式会社から市販されている化合物であり、本発明には市販されているものをそのまま使用することができる。
【００１１】
本発明の衣料用防虫材は、式（１）で示される化合物と２，４，６−トリイソプロピル−１，３，５−トリオキサンとを含有する組成物が、２，４，６−トリイソプロピル−１，３，５−トリオキサンとが、エチレン酢酸ビニル共重合体、エチレンメタクリル酸メチル共重合体、又は密度０．９１〜０．９４ｇ／ｃｍ3のポリエチレンのフィルムで被われてなるものである。
【００１２】
本発明の衣料用防虫材において、フィルムに被われている組成物は、式（１）で示される化合物と２，４，６−トリイソプロピル−１，３，５−トリオキサンとを含有するものである。かかる組成物は、実質的に式（１）で示される化合物と２，４，６−トリイソプロピル−１，３，５−トリオキサンとのみからなるものであってもよい。
本発明において、式（１）で示される化合物と２，４，６−トリイソプロピル−１，３，５−トリオキサンとの重量比は、通常１：２０〜１：８０００、好ましくは１：５０〜１：７９９の割合である。
【００１３】
本発明において、式（１）で示される化合物と２，４，６−トリイソプロピル−１，３，５−トリオキサンとを含有する組成物は、通常２，４，６−トリイソプロピル−１，３，５−トリオキサンに式（１）で示される化合物が保持されてなる固体、即ち式（１）で示される化合物を保持する２，４，６−トリイソプロピル−１，３，５−トリオキサンである。
【００１４】
また、式（１）で示される化合物と２，４，６−トリイソプロピル−１，３，５−トリオキサンとを含有する組成物には、必要に応じてさらに昇華性又は常温揮散性の抗菌剤等が含有されていてもよい。かかる抗菌剤としては、例えば３−メチル−４−イソプロピルフェノール、チモール、カルバクロル、４−クロロ−３，５−ジメチルフェノール、４−クロロ−３−メチルフェノール、及びヒノキチオールが挙げられる。
【００１５】
式（１）で示される化合物と２，４，６−トリイソプロピル−１，３，５−トリオキサンとを含有する組成物は、例えば式（１）で示される化合物と２，４，６−トリイソプロピル−１，３，５−トリオキサンとの所定量を混合し、必要に応じて他の成分を加えてから、所定形状の固形物に加圧成形する方法；式（１）で示される化合物と２，４，６−トリイソプロピル−１，３，５−トリオキサンとを混合し、必要に応じて他の成分を加えてから、７０〜２００℃に加熱して溶融させ、所定形状の容器に入れて４０℃以下（例えば室温付近）まで冷却して固化させる方法；及び２，４，６−トリイソプロピル−１，３，５−トリオキサンの固形物に式（１）で示される化合物の溶液を含浸させた後、乾燥する方法により製造することができる。
【００１６】
本発明において、式（１）で示される化合物と２，４，６−トリイソプロピル−１，３，５−トリオキサンとを含有する組成物は、通常１個あたり０．０５〜５０ｇ、好ましくは０．５〜５ｇの大きさの固形物に成形されている。
【００１７】
本発明の衣料用防虫材は、上記のようにして製造される式（１）で示される化合物と２，４，６−トリイソプロピル−１，３，５−トリオキサンとを含有する組成物が、エチレン酢酸ビニル共重合体、エチレンメタクリル酸メチル共重合体、又は密度０．９１〜０．９４ｇ／ｃｍ3のポリエチレンのフィルムで被われてなるものである。
本発明の衣料用防虫材に使用される式（１）で示される化合物と２，４，６−トリイソプロピル−１，３，５−トリオキサンとを含有する組成物の量は、使用の便宜の点から本発明の衣料用防虫材１個あたり通常０．５〜５ｇである。
【００１８】
本発明に用いられる密度０．９１〜０．９４ｇ／ｃｍ3のポリエチレンとしては、低密度ポリエチレン及び直鎖状低密度ポリエチレンが挙げられ、市販のものを使用することができる。また、本発明にはエチレン酢酸ビニル共重合体、及びエチレンメタクリル酸メチル共重合体も市販のものを使用することができる。
本発明に用いられるこれらのフィルムの厚さは通常１０〜１００μｍであり、好ましくは２０〜８０μｍである。
本発明の衣料用防虫材は、通常１個又は複数個の式（１）で示される化合物と２，４，６−トリイソプロピル−１，３，５−トリオキサンとを含有する固形状の組成物がフィルムで被われている。
【００１９】
式（１）で示される化合物と２，４，６−トリイソプロピル−１，３，５−トリオキサンとを含有する組成物が、フィルムで被われた態様としては、例えば以下の態様が挙げられる。
（Ｉ）式（１）で示される化合物と２，４，６−トリイソプロピル−１，３，５−トリオキサンとを含有する組成物の全体がフィルムで被われた態様。
（式（１）で示される化合物と２，４，６−トリイソプロピル−１，３，５−トリオキサンとを含有する組成物を２枚のポリエチレンフィルムで挟み、端部をヒートシール等により密閉したもの等）
（ＩＩ）式（１）で示される化合物と２，４，６−トリイソプロピル−１，３，５−トリオキサンとを含有する組成物が、式（１）で示される化合物非透過性の材質でできた開口部を有する容器に入れられ、該容器の開口部がフィルムで被われた態様。
式（１）で示される化合物非透過性の材質としては、例えばアクリロニトリル−ブタジエン−スチレン樹脂、ポリエチレンテレフタレート樹脂、ポリカーボネート樹脂、エチレンビニルアルコール共重合樹脂、及びアルミニウムが挙げられる。
【００２０】
本発明の衣料用防虫材では、有効成分である式（１）で示される化合物がフィルムを透過して周囲に揮散される。このため、本発明の衣料用防虫材は、式（１）で示される化合物を透過しない材料（例えばアルミニウムフィルム）でできた袋等で密閉包装されて保管され、使用時に該密閉包装された袋から本発明の衣料用防虫材を取り出して衣料害虫防除用途に用いられる。
また、本発明の衣料用防虫材では２，４，６−トリイソプロピル−１，３，５−トリオキサンも昇華し、フィルムを透過する。
【００２１】
本発明の衣料用防虫材は、例えば衣料の収納場所に置く、吊り下げることにより、衣料害虫を防除することができ、これにより害虫による衣料の被害を防止することができる。
衣料の収納場所としては、例えば衣装箱等の衣料収納容器、洋ダンス、和ダンス等の家具、及びクローゼット、ウオークインクローゼット等の衣料収納用の収納設備が挙げられる。
本発明の衣料用防虫材の使用量は、使用期間、防除対象空間の大きさ等に応じて適宜決定することができるが、式（１）で示される化合物量に換算して１ｍ3あたり通常５〜１５００ｍｇ程度、好ましくは５０〜１２００ｍｇ程度、さらに好ましくは５０〜８００ｍｇ程度である。より具体的には例えば、容量０．０５ｍ3の衣装箱に本発明の衣料用防虫材を適用して６ヶ月間の防虫効果を発揮させようとする場合は、式（１）で示される化合物量に換算して通常２．５〜６０ｍｇ程度、好ましくは２．５〜４０ｍｇ程度が用いられる。
【００２２】
本発明の衣料用防虫材によって衣料害虫から保護される衣料としては、衣服、下着類、靴下、手袋等の他に、織物、布袋等の繊維製品全般が挙げられる。
このような衣料の素材としては、例えば絹、ウール、カシミア、モヘア等の動物性繊維、綿、麻等の植物性繊維、レーヨン等の再生繊維、アセテート、トリアセテート等の半合成繊維、及びナイロン、アクリル等の合成繊維が挙げられる。
【００２３】
本発明の衣料用防虫材により防除できる衣料害虫としては、例えばイガ、コイガ、ヒメカツオブシムシ、ヒメマルカツオブシムシ、ハラジロカツオブシムシ、及びニセマルヒョウホンムシが挙げられる。
【００２４】
本発明の衣料用防虫材は、濃厚な有効成分が衣料に直接接触する心配がないうえに、高い防虫効力を有する。さらに、実質的に式（１）で示される化合物と２，４，６−トリイソプロピル−１，３，５−トリオキサンとのみからなる組成物がフィルムに被われてなる本発明の防虫材は、防虫効果の終点をフィルムで被われた式（１）で示される化合物と２，４，６−トリイソプロピル−１，３，５−トリオキサンとを含有する組成物の大きさによって目視で認識可能にすることができる。
【実施例】
【００２５】
以下、製剤例、試験例により本発明をさらに詳しく説明するが、本発明はこれらの例に限定されるものではない。
【００２６】
製造例１
２，３，５，６−テトラフルオロ−４−メチルベンジル  （１Ｒ）−トランス−３−（１−プロペニル（Ｚ／Ｅ＝８／１））−２，２−ジメチルシクロプロパンカルボキシラート（以下、化合物Ａと記す。）１０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得た。この円盤状の固形物を、厚さ３０μｍの直鎖状低密度ポリエチレンフィルム（密度０．９２ｇ／ｃｍ3、多摩ポリ株式会社製、ＵＢ−１、５×１０ｃｍの大きさに切り取ったもの）を２つ折りしたものに挟み、３辺をヒートシールして本発明の衣料用防虫材を得た（図１参照）。
【００２７】
製造例２
化合物Ａ  １０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得た。この円盤状の固形物を、厚さ５０μｍのエチレン酢酸ビニル共重合体フィルム（酢酸ビニル５重量％、多摩ポリ株式会社製、ＳＢ−５、５×１０ｃｍの大きさに切り取ったもの）を２つ折りしたものに挟み、３辺をヒートシールして本発明の衣料用防虫材を得た（図１参照）。
【００２８】
製造例３
化合物Ａ  １０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得た。この円盤状の固形物を、厚さ４０μｍのエチレンメタクリル酸メチル共重合体フィルム（メタクリル酸メチル５重量％、住友化学工業株式会社製、ＷＤ２０３−１、５×１０ｃｍの大きさに切り取ったもの）を２つ折りしたものに挟み、３辺をヒートシールして本発明の衣料用防虫材を得た（図１参照）。
【００２９】
製造例４
化合物Ａ  １０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得た。この円盤状の固形物を、厚さ３０μｍの低密度ポリエチレンフィルム（密度０．９２５ｇ／ｃｍ3、多摩ポリ株式会社製、Ｖ−１、５×１０ｃｍの大きさに切り取ったもの）を２つ折りしたものに挟み、３辺をヒートシールして本発明の衣料用防虫材を得た。
【００３０】
製造例５
直鎖状低密度ポリエチレンフィルムの厚さを６０μｍ（密度０．９２ｇ／ｃｍ3、多摩ポリ株式会社製、ＵＢ−１）とした以外は製造例１と同様にして、本発明の衣料用防虫材を得た。
製造例６
低密度ポリエチレンフィルムの厚さを６０μｍ（密度０．９２５ｇ／ｃｍ3、多摩ポリ株式会社製、Ｖ−１）とした以外は製造例４と同様にして、本発明の衣料用防虫材を得た。
【００３１】
製造例７
２，４，６−トリイソプロピル−１，３，５−トリオキサン２０００ｍｇを加圧成形（４ｔ）して得た円盤状の錠剤（直径３ｃｍ、厚さ３ｍｍ）に、化合物Ａのヘキサン溶液（化合物Ａ／ヘキサン＝１／７．１（重量比））１００μｌを均一に塗布してから乾燥して、化合物Ａを保持する２，４，６−トリイソプロピル−１，３，５−トリオキサンを得た。これを直径７ｃｍ、高さ０．８ｃｍの上部が開口したエチレンビニルアルコール共重合樹脂製の容器に入れ、開口部を厚さ４０μｍのエチレンメタクリル酸メチル共重合体フィルム（メタクリル酸メチル１５重量％、住友化学工業株式会社製、ＷＨ２０４）で被い、密閉して本発明の衣料用防虫材を得た（図３参照）。
【００３２】
製造例８
２，３，５，６−テトラフルオロベンジル  １Ｒ−トランス−３−（２，２−ジクロロビニル）−２，２−ジメチルシクロプロパンカルボキシラート１０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得る。この円盤状の固形物を、厚さ３０μｍの直鎖状低密度ポリエチレンフィルム（密度０．９２ｇ／ｃｍ3、多摩ポリ株式会社製、ＵＢ−１、５×１０ｃｍの大きさに切り取ったもの）を２つ折りしたものに挟み、３辺をヒートシールして本発明の衣料用防虫材を得る。
【００３３】
製造例９
２，３，５，６−テトラフルオロベンジル  １Ｒ−トランス−３−（２，２−ジクロロビニル）−２，２−ジメチルシクロプロパンカルボキシラート１０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得る。この円盤状の固形物を、厚さ５０μｍのエチレン酢酸ビニル共重合体フィルム（酢酸ビニル５重量％、多摩ポリ株式会社製、ＳＢ−５、５×１０ｃｍの大きさに切り取ったもの）を２つ折りしたものに挟み、３辺をヒートシールして本発明の衣料用防虫材を得る。
【００３４】
製造例１０
２，３，５，６−テトラフルオロベンジル  １Ｒ−トランス−３−（２，２−ジクロロビニル）−２，２−ジメチルシクロプロパンカルボキシラート１０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得る。この円盤状の固形物を、厚さ４０μｍのエチレンメタクリル酸メチル共重合体フィルム（メタクリル酸メチル１０重量％、住友化学工業株式会社製、ＷＤ２０１、５×１０ｃｍの大きさに切り取ったもの）を２つ折りしたものに挟み、３辺をヒートシールして本発明の衣料用防虫材を得る。
【００３５】
製造例１１
２，４，６−トリイソプロピル−１，３，５−トリオキサン２０００ｍｇを加圧成形（４ｔ）して得た円盤状の錠剤（直径３ｃｍ、厚さ３ｍｍ）に、化合物Ａのアセトン溶液（化合物Ａ／アセトン＝１／２９（重量比））３０μｌを均一に塗布してから乾燥して、化合物Ａを保持する２，４，６−トリイソプロピル−１，３，５−トリオキサンを得る。これを直径７ｃｍ、高さ０．８ｃｍの上部が開口したエチレンビニルアルコール共重合樹脂製の容器に入れ、開口部を厚さ５０μｍの直鎖状低密度ポリエチレンフィルム（密度０．９２４ｇ／ｃｍ3、住友化学工業株式会社製、Ｆ２００−０）で被い、密閉して本発明の衣料用防虫材を得る（図３参照）。
【００３６】
製造例１２
２，４，６−トリイソプロピル−１，３，５−トリオキサン２０００ｍｇを加圧成形（４ｔ）して得た円盤状の錠剤（直径３ｃｍ、厚さ３ｍｍ）に、化合物Ａのアセトン溶液（化合物Ａ／アセトン＝１／２９（重量比））３０μｌを均一に塗布してから乾燥して、化合物Ａを保持する２，４，６−トリイソプロピル−１，３，５−トリオキサンを得る。これを直径７ｃｍ、高さ０．８ｃｍの上部が開口したエチレンビニルアルコール共重合樹脂製の容器に入れ、開口部を厚さ５０μｍのエチレン酢酸ビニル共重合体フィルム（酢酸ビニル５重量％、多摩ポリ株式会社製、ＳＢ−５）で被い、密閉して本発明の衣料用防虫材を得る（図３参照）。
【００３７】
製造例１３
化合物Ａ  １０ｍｇ及び２，４，６−トリイソプロピル−１，３，５−トリオキサン４０００ｍｇとの均一混合物を加圧成形（４ｔ）して円盤状の固形物（直径３ｃｍ、厚さ３ｍｍ）を得た。この円盤状の固形物を、厚さ３０μｍの直鎖状低密度ポリエチレンフィルム（密度０．９１ｇ／ｃｍ3、５×１０ｃｍの大きさに切り取ったもの）を２つ折りしたものに挟み、３辺をヒートシールして本発明の衣料用防虫材を得た（図１参照）。
【００３８】
製造例１４
化合物Ａ  １０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）を得た。この円盤状の固形物を、厚さ３０μｍの直鎖状低密度ポリエチレンフィルム（密度０．９１ｇ／ｃｍ3、５×１０ｃｍの大きさに切り取ったもの）を２つ折りしたものに挟み、３辺をヒートシールして本発明の衣料用防虫材を得た（図１参照）。
【００３９】
比較製造例１
化合物Ａ  １０ｍｇ及び２，４，６−トリイソプロピル−１，３，５−トリオキサン４０００ｍｇとの均一混合物を加圧成形（４ｔ）して円盤状の固形物（直径３ｃｍ、厚さ３ｍｍ）である比較用の衣料用防虫材を得た。
【００４０】
比較製造例２
化合物Ａ  １０ｍｇ及び２，４，６−トリイソプロピル−１，３，５−トリオキサン２０００ｍｇとの均一混合物を加圧成形（４ｔ）して円盤状の固形物（直径３ｃｍ、厚さ３ｍｍ）である比較用の衣料用防虫材を得た。
【００４１】
試験例１
衣装箱（縦７２５ｍｍ×横４２７ｍｍ×高さ１５８ｍｍ）内の二箇所に本発明の衣料用防虫材を置き、この衣装箱を２５±２℃の室内に放置した。
本発明の衣料用防虫材を置いてから所定日数経過後にコイガの卵１０〜１５個を入れた綿繊維の布（厚さ０．２ｍｍ）でできた袋（大きさ４．５ｃｍ×４．５ｃｍ）を、本発明の衣料用防虫材のそばに１個ずつ置いて１週間放置した。その後、コイガ卵を入れた袋を開封し、生存数と死亡数とを数え、死虫率を求めた。
結果を表１に示す。
【００４２】
【表１】
2005126407.tif 000003
（表中の日数は本発明の衣料用防虫材を衣装箱内に置いてから、コイガ卵が入った袋を置くまでの経過日数を意味する。）
【００４３】
試験例２
衣装箱（縦７２５ｍｍ×横４２７ｍｍ×高さ１５８ｍｍ）内の二箇所に本発明の衣料用防虫材を置き、この衣装箱を２５±２℃の室内に放置した。
本発明の衣料用防虫材を置いてから所定日数経過後にコイガの卵１０〜１５個を入れた綿繊維の布（厚さ０．２ｍｍ）でできた袋（大きさ４．５ｃｍ×４．５ｃｍ）を、本発明の衣料用防虫材のそばに１個ずつ置いて１週間放置した。その後、コイガ卵を入れた袋を開封し、生存数と死亡数とを数え、死虫率を求めた。
結果を表２に示す。
【００４４】
【表２】
2005126407.tif 000004
（表中の日数は本発明の衣料用防虫材を衣装箱内に置いてから、コイガ卵が入った袋を置くまでの経過日数を意味する。）
【００４５】
試験例３
衣装箱（縦７２５ｍｍ×横４２７ｍｍ×高さ１５８ｍｍ）内の二箇所に本発明の衣料用防虫材を置き、この衣装箱を２５±２℃の室内に放置した。
本発明の衣料用防虫材を置いてから所定日数経過後にコイガの卵１０〜１５個を入れた綿繊維の布（厚さ０．２ｍｍ）でできた袋（大きさ４．５ｃｍ×４．５ｃｍ）を、本発明の衣料用防虫材のそばに１個ずつ置いて１週間放置した。その後、コイガ卵を入れた袋を開封し、生存数と死亡数とを数え、死虫率を求めた。
結果を表３に示す。
【００４６】
【表３】
2005126407.tif 000005
（表中の日数は本発明の衣料用防虫材を衣装箱内に置いてから、コイガ卵が入った袋を置くまでの経過日数を意味する。）
【００４７】
試験例４
衣装箱（縦７２５ｍｍ×横４２７ｍｍ×高さ１５８ｍｍ）内の二箇所に本発明の衣料用防虫材を置き、この衣装箱を２５±２℃の室内に放置した。
本発明の衣料用防虫材を置いてから所定日数経過後に、コイガの卵１０〜１５個と綿繊維の布（１×１ｃｍ）とを入れた綿繊維の布（厚さ０．２ｍｍ）でできた袋（大きさ４．５ｃｍ×４．５ｃｍ）を、本発明の衣料用防虫材のそばに１個ずつ置いて１週間放置した。その後、コイガ卵を入れた袋を開封し、生存数と死亡数とを数え、死虫率を求めた。  結果を表３に示す。
【００４８】
【表４】
2005126407.tif 000006
（表中の日数は本発明の衣料用防虫材を衣装箱内に置いてから、コイガ卵が入った袋を置くまでの経過日数を意味する。）
【産業上の利用可能性】
【００４９】
本発明の衣料用防虫材は、衣料害虫の防除、衣料を衣料害虫の食害から保護するために有用である。
【図面の簡単な説明】
【００５０】
【図１】式（１）で示される化合物を保持する２，４，６−トリイソプロピル−１，３，５−トリオキサン全体がポリエチレンフィルムで被われた本発明の衣料用防虫材の一態様の斜視図。
【図２】式（１）で示される化合物を保持する２，４，６−トリイソプロピル−１，３，５−トリオキサン全体がポリエチレンフィルムで被われた本発明の衣料用防虫材の一態様の断面図。
【図３】式（１）で示される化合物を保持する２，４，６−トリイソプロピル−１，３，５−トリオキサンが、式（１）で示される化合物非透過性の材質でできた開口部を有する容器に入れられ、該容器の開口部がポリエチレンで被われた本発明の衣料用防虫材の一態様の断面図。
【符号の説明】
【００５１】
１・・・式（１）で示される化合物を保持する２，４，６−トリイソプロピル−１，３，５−トリオキサン
２・・・ポリエチレンフィルム
３・・・式（１）で示される化合物非透過性の材質でできた容器
【図１】
2005126407.tif 000009
【図２】
2005126407.tif 000010
【図３】
2005126407.tif 000011